(57)【特許請求の範囲】
【請求項１】
枠形状のペリクル枠を製造する方法であって、
焼結体材料を、前記枠形状より大きな形状に作製し、ペリクル枠成形体を作製し、
前記ペリクル枠成形体を、所定の温度で焼結して高剛性の焼結体とし、
前記ペリクル枠のコーナー部は直線部の幅以上の幅を確保し、前記コーナー部のうちの少なくとも１つの幅は前記直線部の幅より広くなるように、前記コーナー部の外周面および内周面の少なくともいずれか一方を加工し、
前記コーナー部の前記内周面を、所定切削半径の第１の切削工具で加工した後、前記所定切削半径より小さな切削半径の第２の切削工具で加工する
ペリクル枠の製造方法。
【請求項２】
前記コーナー部の前記外周面を、平面研削盤で、直線形状に加工することを特徴とする請求項１に記載のペリクル枠の製造方法。
【請求項３】
前記高剛性の焼結体は、セラミック、超硬合金、サーメットおよびそれらの複合材のうちのいずれか一つであることを特徴とする請求項１または請求項２に記載のペリクル枠の製造方法。
【請求項４】
前記高剛性の焼結体は、
ヤング率が１５０ＧＰａ以上で、かつビッカース硬度が８００以上の焼結体からなることを特徴とする請求項１から請求項３のいずれか一項に記載のペリクル枠の製造方法。
【発明の詳細な説明】
【技術分野】
【０００１】
本発明は、ペリクル枠およびその製造方法に関する。
【背景技術】
【０００２】
半導体製造において、半導体ウェハにパターンを形成する露光工程で用いられるフォトマスクを防塵するために、透明な薄い膜（ペリクル膜）が張設されたペリクルが用いられる。このペリクル膜をフォトマスクから所定距離離して配するためにペリクル枠という長方形の枠体が用いられる。このペリクル枠には、いくつかの特性が求められる。
【０００３】
その一つは、強い露光光、例えばＵＶ光あるいはエキシマレーザー光などに耐え得る耐久性である。また、ペリクル枠にペリクル膜を張設した際に発生する膜張力により、ペリクル枠が変形しないために、適度な機械的強度や剛性も求められる。こうした様々な特性を満たすように、ペリクル枠には、材料や表面加工など、種々の工夫が施されてきた（特許文献１ないし３参照）。
【先行技術文献】
【特許文献】
【０００４】
【特許文献１】特開平７−７２６１７号公報
【特許文献２】特開平９−１６６８６７号公報
【特許文献３】特開平１１−１６７１９８号公報
【発明の概要】
【発明が解決しようとする課題】
【０００５】
しかしながら、ペリクル枠は、通常矩形をしており、四隅にコーナー部を有するため、機械的強度を求めて徒に剛性の高い材料を選択すると、外部から力が加わった際、コーナー部等で損壊する虞があった。また、セラミックなど、所定形状に仕上げるために機械加工を必要とする材料を選択した場合には、特にコーナー部の内周の加工をどのように行なうかなど、ペリクル枠とその製造方法に関しては、なお改善の余地が残されていた。
【課題を解決するための手段】
【０００６】
本発明は、上述の課題の少なくとも一部を解決するためになされたものであり、以下の実施形態として実現することが可能である。
【０００７】
（１）本発明の一形態として、ペリクル枠が提供される。このペリクル枠は、枠形状に形成されたペリクル枠であり、ヤング率が１５０ＧＰａ以上で、かつビッカース硬度が８００以上の焼結体からなり、前記枠形状におけるコーナー部は直線部の幅以上の幅を確保し、前記コーナー部のうちの少なくとも１つの幅は前記直線部の幅より広いものであって良い。
【０００８】
かかるペリクル枠は、高いヤング率およびビッカース硬度の焼結体を用いているので、ペリクル枠にペリクル膜を張設した際に発生する膜張力により、ペリクル枠が変形するのを抑制できる。しかも、少なくとも一つのコーナー部の幅が直線部の幅より広いので、コーナー部の強度が高くでき、ペリクル枠の変形や損壊を、更に抑制できる。
【０００９】
（２）こうしたペリクル枠において、前記コーナー部の外周および内周の少なくとも一方の平面形状が、直線の組み合わせまたは前記直線部から連接する曲線により構成されていることを特徴として良い。こうすれば、容易に、コーナー部の幅を直線部の幅より広くできる。直線の組み合わせを採用すれば、平面研削盤などの加工機械を用いることができ、加工の工数を低減できる。また、直線部に連接する曲線とすれば、マシニングセンターなどを用いて、最小１回の加工で、滑らかな形状に仕上げられる。
【００１０】
（３）あるいは、前記コーナー部の前記内周の平面形状が、前記コーナー部に連接する両側の直線部に接する円弧であることを特徴としてよい。こうすれば、コーナー部の内周面の加工を行なう加工工具の径を最大化でき、加工効率の向上が可能となる。なお、内周面の平面形状は、円弧に限る必要はなく、円弧以外に、例えば、楕円弧、放物線、双曲線または自由曲線など、いずれの曲線またはその組合せを採用しても良い。いずれの曲線を採用するかは、加工装置の機能や、ペリクル枠の形状に要求される仕様に応じて決定すれば良い。
【００１１】
（４）他方、前記コーナー部の前記外周の平面形状は、少なくとも１つの直線を含むことを特徴として良い。 こうすれば、外周の加工を平面研削盤により行なうことができ、外周の加工を容易に行なうことができる。外周の平面形状は、一つの直線による面取り形状の他、複数の直線により構成された形状、直線と曲線とが組み合わされた形状などとしても良い。いずれの形状を採用するかは、加工装置の機能や、ペリクル枠の形状に要求される仕様に応じて決定すれば良い。
【００１２】
（５）こうしたペリクル枠において、ヤング率が２５０ＧＰａ以上あるいはビッカース硬度が１０００以上であることを特徴として良い。こうすれば、ペリクル枠の焼結体のヤング率およびビッカース硬度の少なくとも一方が高いので、比較的大きいサイズの開口径を有するペリクル枠や、その断面積が小さいペリクル枠であっても、ペリクル膜を張設した際のペリクル枠の変形を抑制できる。この結果、半導体ウェハにパターンを形成する露光工程で使用されるフォトマスク（ガラスマスク等）の歪みの発生を抑制してペリクルを貼付することができ、露光時のフォトマスクの歪みなどにより光学特性の低下を抑制できる。
【００１３】
（６）こうしたペリクル枠において、前記焼結体は、セラミック、超硬合金、サーメット、およびそれらの複合材のうちのいずれか一つ、もしくはこれらの材料の組み合わせであることを特徴として良い。これらの材料を用いれば、露光光に対して高い耐久性を確保できる。
【００１４】
（７）前記セラミックは、アルミナ、ジルコニア、窒化ケイ素、サイアロンおよびそれらの複合材のうちのいずれか一つであることを特徴として良い。これらの材料は、加工性に優れ、更に好ましい。
【００１５】
（８）本発明の他の実施形態として、枠形状のペリクル枠を製造する方法が提供される。この製造方法によれば、焼結体材料を、ペリクル枠成形体に作製し、前記ペリクル枠成形体を、所定の温度で焼結して枠形状より大きな形状の高剛性の焼結体とし、前記ペリクル枠のコーナー部は直線部の幅以上の幅を確保し、前記コーナー部のうちの少なくとも１つの幅は前記直線部の幅より広くなるように、前記コーナー部の外周面および内周面の少なくともいずれか一方を加工するものとして良い。この製造方法によれば、露光に対して高い耐久性を持ち、コーナー部の強度が高く、ペリクル枠の変形や損壊を、更に抑制し得るペリクル枠を容易に製造できる。
【００１６】
（９）上記の製造方法において、前記コーナー部の内周面を、所定切削半径の第１の切削工具で加工した後、前記所定切削半径より小さな切削半径の第２の切削工具で加工することを特徴として良い。こうすれば、ペリクル枠の内周面の加工における各切削工具の削り代を適正にでき、全体の加工時間を短縮できる。
【００１７】
（１０）また、前記コーナー部の前記外周面を、平面研削盤で、直線形状に加工することを特徴として良い。こうすれば、ペリクル枠の外周面の加工を容易に行なうことができる。
【００１８】
（１１）ここで、前記高剛性の焼結体は、セラミック、超硬合金、サーメットおよびそれらの複合材のうちのいずれか一つであることを特徴として良い。これらの材料を用いれば、露光に対して高い耐久性を持ち、粉塵の発生の少ないペリクル枠を容易に製造できる。
【００１９】
（１２）上記の製造方法において、前記高剛性の焼結体は、ヤング率が１５０ＧＰａ以上で、かつビッカース硬度が８００以上の焼結体からなることを特徴として良い。かかる剛性を備えていれば、製造されたペリクル枠は、ペリクル膜を張設した際に発生する膜張力により変形するのを抑制できる。なお、焼結体の剛性としては、ヤング率が２５０ＧＰａ以上およびビッカース硬度が１０００以上の少なくとも一方が満たされることが、更に望ましい。
【００２０】
本発明は、上記の他、ペリクル枠以外の種々の形態で実現することも可能である。例えば、ペリクル枠にペリクル膜を貼付したペリクルとして、あるいはそうしたペリクルの製造方法としても実現可能である。更にこうしたペリクルをフォトマスクを搭載するフォトマスク組立やその製造方法として実現しても良い。また、製造したペリクル枠の検査方法、ペリクル枠の製造装置の制御方法、その制御方法を実現するコンピュータプログラム、そのコンピュータプログラムを記録した一時的でない記録媒体等の形態で実現できる。
【図面の簡単な説明】
【００２１】
【図１】第１実施形態としてのペリクル枠を示す斜視図。
【図２】図１における２−２矢視断面図。
【図３】ペリクル枠の製造方法を示す工程図。
【図４】製造工程の詳細を示す説明図。
【図５】実施形態のペリクル枠の平面形状の一例を示す平面図。
【図６】各サンプルの剛性および呈色を示す説明図。
【図７】外形加工の詳細な工程図。
【図８】ペリクル枠の加工例１を示す説明図。
【図９】ペリクル枠の加工例２を示す説明図。
【図１０】外形加工の他の例の詳細な工程図。
【図１１】ペリクル枠の加工例３を示す説明図。
【発明を実施するための形態】
【００２２】
［ペリクル枠の構造］
図１は、本発明の各実施形態に共通のペリクル枠１０の形状を示す斜視図である。また、図２は、図１の２−２矢視断面図である。図２では、理解の便を図って、ペリクル枠１０の片面に張設されたペリクル膜３０を併せて記載した。ペリクル枠１０にペリクル膜３０を張設したものをペリクル４０と呼ぶ。本明細書では、ペリクル枠の全ての面のうち、ペリクル膜が張設される二つの面を区別する場合には、図２においてペリクル膜が張設された側を「上面」といい、反対の面を「下面」という。また、この両面と外側の面の３つの面を含めて「外周面」と呼び、ペリクル枠の内側の面を「内周面」と呼ぶことがある。また、これらの面をそれぞれ区別する必要がない場合は、単に「表面」と呼ぶことがある。
【００２３】
両図に示すように、このペリクル枠１０は、略長方形状の枠体であり、長方形状をなす上下左右の直線部３１〜３４の太さ（断面縦横寸法）は、４つのコーナー部５１〜５４を除いて同一である。ペリクル枠１０の４つのコーナー部５１〜５４の形状の詳細は後述するが、コーナー部５１〜５４においては、内周および外周が所定形状の加工されている。図１に示した例では、外周が４５度の面取り、内周が１／４円弧に、それぞれ切削加工されている。コーナー部５１〜５４の形状は、もとよりこれに限る訳ではなく、面取りなどの直線的な加工、回転刃による曲線状（円弧、楕円弧や放物線、自由曲線などを含む）の加工、およびこれらの組み合わせが考えられ、いずれの形状を外周・内周とするかの組み合わせも任意である。また、コーナー部５１〜５４を異なる形状とすることも差し支えない。
【００２４】
こうしたペリクル枠１０は、後述する製造方法により製造されるが、焼結体により形成されたペリクル枠の共通する構造について、まず説明し、その後、製造方法の実施形態、種々の製造方法により製造されたペリクル枠の実施形態の順に説明する。
【００２５】
このペリクル枠１０には、左右の枠体に４箇所、窪み１２，１４が設けられている。窪み１２，１４は、図２に示したように、有底の丸穴であり、底部は円錐形状に整えられている。この窪み１２，１４は、ペリクルの製造およびその後のフォトマスクに取り付ける際の位置決めに用いられる。位置決めに際しては、図示しないペリクル製造装置あるいはペリクル取り付け装置に設けられた位置決めピンが、４箇所の窪み１２，１４に嵌合する。
【００２６】
ペリクル枠１０の下辺および上辺の枠体には、貫通孔２０がそれぞれ設けられている。この貫通孔２０は、フォトマスクにペリクル４０が取り付けられた後、ペリクルとフォトマスクに囲まれた空間と外部環境との気圧調整に用いられる。外部環境から粉塵が侵入しないよう、貫通孔２０には、図示しないフィルタが設けられる。
【００２７】
［ペリクル枠の製造方法の概略］
図１、図２に示したペリクル枠１０は、以下の製造工程を経て製造される。この製造工程の概略を図３に示した。ペリクル枠１０を製造する場合には、まず粉体を製作する（工程Ｐ１０）。ここで粉体とは、焼結体の元になる物質であり、後述する様に窒化ケイ素やジルコニア、あるいはアルミナなどの原料粉末に焼結助剤などを適宜加え湿式混合した後、噴霧乾燥法によって５０ないし１００μｍの顆粒に作製したものである。原料粉末の粒径の測定は、レーザー回折・散乱法により行なったが、動的光散乱法や沈降法により行なってもよい。
【００２８】
次に、この粉体を成型し、ペリクル枠の原形を形成する（工程Ｐ２０）。本実施形態では、焼成後に、約縦（図１、上下方向）１５３ｍｍ×横（同図、左右方向）１２４ｍｍ×枠体（断面縦横）６ｍｍ程度になるように成型した。後述する焼成工程により、ペリクル枠の外形は、２０ないし３０％程度縮むため、予め、焼成後のペリクル枠より大きく成型する。なお、ペリクル枠は、半導体露光装置における露光用マスクの大きさに合わせて種々の大きさが可能である。
【００２９】
粉体を成型した後、これを所定温度で焼成する（工程Ｐ３０）。焼成温度は、粉体の組成によるが、一般に１５００℃以上である。焼成することにより、高いヤング率と硬度とを持つ焼結体が得られる。サンプルにおけるヤング率と硬度については、後述する。
【００３０】
焼成後、外形を、マシニングセンターなどを用いて、外形を加工する処理を行なう（工程Ｐ４０）。ペリクル枠の外形は、焼成により２０ないし３０％程度縮むため、０．５ないし１．０パーセントの寸法バラツキが不可避であり、寸法精度を出すために、焼成後に外形を加工する処理を行なって、所望の大きさとする本実施形態の外形加工は、マシニングセンターなどを用いた研削加工により行なったが、他の手法によっても良い。研削加工により、５０μｍ程度の寸法精度および平坦度が得られる。マシニングセンターを用いた外形形状の加工の詳細は後述する。外形の研削加工には、コーナー部５１〜５４の外周および内周の加工も含まれる。
【００３１】
続いて、平研加工を行なう（工程Ｐ５０）。平研加工とは、幅２０ｍｍ程度の円盤形状のダイヤモンド砥石を高速回転し、外形研削したペリクル枠１０の上面および下面を平らに加工する。平坦度が、１０μｍ以下、好ましくは５μｍ程度となるよう加工する。
【００３２】
その後、露光光の反射を抑えるためブラストにより粗さ調整を行なう（工程Ｐ６０）。ブラストは種々の手法が知られているが、本実施形態では、粒度♯６００（平均粒径約３０ミクロン）の炭化ケイ素砥粒によるサンドブラストにより、ペリクル枠１０の表面を粗化した。もとより、化学エッチングによって粗さを調整しても良い。なお、ブラスト加工は必ずしも行なわなくても差し支えない。
【００３３】
以上の工程により、実施形態のペリクル枠１０のサンプルを製造した。なお、ペリクル枠１０のサンプルの製造時に、併せてテストピースを製造した。テストピースは、上述したペリクル枠１０の製造工程と同じ工程により、外形寸法４０ｍｍ×３０ｍｍ、厚さ４ｍｍに仕上げた。表面粗さも、炭化ケイ素砥粒によるサンドブラストにより、同様に仕上げた。後述するヤング率、ビッカース硬度などの硬度、表面色相などは、全てこのテストピースにより計測したが、同じ物性と考えられるので、以下の説明では、全てペリクル枠のヤング率等であるとして説明する。
【００３４】
［ペリクル枠の製造方法の実施形態］
上記製造工程により、各種サンプルを製造した。以下、製造方法の実施形態１ないし３について説明する。実施形態１ないし３として示す製造方法の詳細を図４にまとめた。
（１）製造方法の実施形態１：
図３に示した製造工程に従い、以下の工程で、原材料の主成分として窒化ケイ素を用いたペリクル枠を製造した。
まず、α型窒化ケイ素が９０％以上で平均粒径が０．７μｍの窒化ケイ素粉末と、焼結助剤として平均粒径が１．５μｍの酸化イットリウム及び平均粒径１．０μｍの酸化アルミニウムを重量比で９４：３：３の割合で湿式混合し、成型用有機バインダを加えた後、通常の噴霧乾燥法により窒化ケイ素素地粉末を作製した。これが粉体製作工程Ｐ１０に相当する。
【００３５】
次に、素地粉末を金型プレス法により外形寸法＝１８４×１４９×幅７ｍｍ程度に成型した。これが成型工程Ｐ２０に相当する。更に、成型体を脱バインダー後、窒素ガス２０気圧の雰囲気中で１８５０℃×２時間保持したのち、窒素ガス圧を７５気圧に増圧してさらに２時間保持することにより、緻密な窒化ケイ素焼結体（寸法１５３×１２４×幅６ｍｍ）を焼成した。これが、焼成工程Ｐ３０に相当する。
【００３６】
その後、外形をマシニングセンターで、高さＨｏｕｔ＝１４９、幅Ｗｏｕｔ＝１２０、各直線部３１〜３４の幅Ｌ１＝２ｍｍに加工した。また、内側の開口部の最大高さＨｉｎ＝１４５ｍｍ、最大幅Ｗｉｎ＝１１６ｍｍに加工した。更に、コーナー部５１〜５４の外側を４５度面取り加工し、内周を半径ｒ１のダイヤモンドビットでアール面取り加工した。コーナー部５１〜５４の幅Ｌ２は、一例では約２．２ｍｍであった。コーナー部５１〜５４の幅Ｌ２の求め方については、後で詳しく説明する。こうした研削等による外形加工処理により得られたペリクル枠の形状を、図５の平面図に示した。この形状は、製造方法１ないし３に共通する例示である。
【００３７】
図５において、破線で示した領域ＡＲは、このペリクル枠をフォトマスクに取り付けた場合に、矩形のフォトマスクの有効として使用可能な範囲である。通常の露光領域の最大値を２６ｍｍ×３３ｍｍ、縮小倍率を１／４とすれば、有効使用範囲として必要となる大きさは、幅１０４．０×高さ１３２．０となる。この大きさを確保するためには、コーナー部の内周のアール面との半径は、ペリクル枠の内側の大きさが、本実施形態のように、幅１１６×高さ１４５の場合、２１．３ｍｍとなる。従って、これ以下のアール面取りまでは許容される。もとより、ペリクル枠の内側の寸法が異なれば、アール面取りの半径も異なることになる。
【００３８】
上記の外形加工の後、ペリクル枠の上面および下面をダイヤモンド砥石にて平研加工した。これが平研加工工程Ｐ５０に相当する。最後に、＃６００の炭化ケイ素砥粒によりサンドブラスト研磨を行ない、表面を粗化した。これが表面粗さ調整工程に相当する。
【００３９】
以上の処理により、窒化ケイ素を主成分とするペリクル枠１０を得た。このペリクル枠は、図６では、サンプル番号２として示した。このペリクル枠１０のヤング率とビッカース硬度とを計測したところ、ヤング率３２０ＧＰａ、ビッカース硬度１５００であった。このペリクル枠１０の外観は、灰色であった。ヤング率は、ＪＩＳ  Ｒ１６０２「ファインセラミックスの弾性率試験方法」に記載の動的弾性率試験方法に示された超音波パルス法に規定の方法で測定した。またビッカース硬度は、ＪＩＳ  Ｒ１６１０「ファインセラミックスの硬さ試験方法」に記載のビッカース硬さ試験方法に規定の方法により測定した。これらのヤング率およびビッカース硬度の測定は、他の実施形態により得られたペリクル枠についても同様である。なお、測定は、他の方法によっても良い。また硬度は他の方法、例えばロックウェル硬度として測定し、既知の手法により、ビッカース硬度としての値に置き換えても良い。
【００４０】
（２）製造方法の実施形態２：
同様に、原材料の主成分としてジルコニアを用いたペリクル枠を、以下の工程により製造した。
まず、イットリア３モル％の部分安定化ジルコニアの粉末（比表面積７ｍ２  ）に成型用有機バインダを加えて湿式混合し、通常の噴霧乾燥法によりジルコニア素地粉末を作製した（工程Ｐ１０）。次に、この粉末を金型プレス法により、外形寸法＝１９９×１６１×幅８ｍｍに成型した（工程Ｐ２０）。その後、この成型体を、脱バインダーし、大気中１５００℃で４時間焼成したのち、更にカーボンケース内で不活性ガス雰囲気中、１４５０℃、１５０ＭＰａで２時間ＨＩＰ焼成した（工程Ｐ３０）。
【００４１】
こうして得られた焼結体の外形を、マシニングセンターで、高さＨｏｕｔ＝１４９、幅Ｗｏｕｔ＝１２０、各直線部３１〜３４の幅Ｌ１＝２ｍｍに加工した。また、内側の開口部の最大高さＨｉｎ＝１４５ｍｍ、最大幅Ｗｉｎ＝１１６ｍｍに加工した。更に、コーナー部５１〜５４の外側を４５度面取り加工し、内周を半径ｒ１のダイヤモンドビットでアール面取り加工した（工程Ｐ４０）。コーナー部５１〜５４の幅Ｌ２は、一例では２．２ｍｍであった。コーナー部５１〜５４の幅Ｌ２については、後で詳しく説明する。更に、外形研削した焼結体の上面および下面をダイヤモンド砥石にて平研加工した（工程Ｐ５０）。最後に、＃６００の炭化ケイ素砥粒によりサンドブラスト研磨を行ない、表面を粗化した（工程Ｐ６０）。
【００４２】
以上の処理により、ジルコニアを主成分とするペリクル枠１０を得た。このペリクル枠は、図６では、サンプル番号３として示した。このペリクル枠１０のヤング率とビッカース硬度とを計測したところ、ヤング率２１０ＧＰａ、ビッカース硬度１２００であった。また、外観は、灰色を呈した。
【００４３】
（３）製造方法の実施形態３：
同様に、原材料の主成分としてアルミナと炭化チタンの複合セラミックからなるペリクル枠を、以下の工程により製造した。
まず、平均粒径０．５μｍのαーアルミナ粉末７０％、平均粒径１．０μｍの炭化チタン２８％、残部をＭｇＣＯ3：Ｙ2Ｏ3＝１：１の焼結助剤からなる複合材料を湿式混合し、成型用有機バインダを加えたのち通常の噴霧乾燥法によりアルミナ・炭化チタン複合セラミック素地粉末を作製した（工程Ｐ１０）。次に、この素地粉末を金型プレス法により外形寸法＝１８４×１４９×幅７ｍｍに成型した（工程Ｐ２０）。その後、この成型体を脱バインダーし、不活性ガス中で１７００℃で３時間保持し、焼成した（工程Ｐ３０）。こうして緻密な黒色複合セラミック焼結体が得られた。
【００４４】
こうして得られた焼結体の外形を、マシニングセンターで、高さＨｏｕｔ＝１４９、幅Ｗｏｕｔ＝１２０、各直線部３１〜３４の幅Ｌ１＝２ｍｍに加工した。また、内側の開口部の最大高さｉｎ＝１４５ｍｍ、最大幅Ｗｉｎ＝１１６ｍｍに加工した。更に、コーナー部５１〜５４の外側を４５度面取り加工し、内周を半径ｒ１のダイヤモンドビットでアール面取り加工した（工程Ｐ４０）。コーナー部５１〜５４の幅Ｌ２は、一例では２．２ｍｍであった。コーナー部５１〜５４の幅Ｌ２については、後で詳しく説明する。更に、外形研削した焼結体の上面および下面をダイヤモンド砥石にて平研加工した（工程Ｐ５０）。最後に、＃６００の炭化ケイ素砥粒によりサンドブラスト研磨を行ない、表面を粗化した。（工程Ｐ６０）。
【００４５】
以上の処理により、アルミナ・炭化チタンを主成分とする複合セラミックのペリクル枠１０を得た。このペリクル枠は、図６では、サンプル番号４として示した。このペリクル枠１０のヤング率とビッカース硬度とを計測したところ、ヤング率４２０ＧＰａ、ビッカース硬度２１００であった。また、外観は黒褐色を呈した。
【００４６】
（４）比較例の実施形態１：
原材料の主成分としてアルミナを用いたペリクル枠を、以下の工程により製造した。
まず、平均粒径２．０μｍのαーアルミナ粉末９９％、残部をＳｉＯ2 ：ＭｇＯ：ＣａＯ比が２：１：１の焼結助剤からなるアルミナセラミック材料１００部を湿式混合し、成型用有機バインダを加えたのち通常の噴霧乾燥法により高純度アルミナ素地粉末を作製した（工程Ｐ１０）。次に、この素地粉末を金型プレス法により外形寸法＝１８４×１４９×幅７ｍｍに成型した（工程Ｐ２０）。その後、この成型体を脱バインダーし、大気中で１６００℃で２時間保持し、焼成した（工程Ｐ３０）。こうして緻密な高純度アルミナ焼結体が得られた。
【００４７】
こうして得られた焼結体の外形を、マシニングセンターで、１４９×１２０×幅２ｍｍに研削加工した（工程Ｐ４０）。更に、外形研削した焼結体の上面および下面をダイヤモンド砥石にて平研加工した（工程Ｐ５０）。最後に、＃６００の炭化ケイ素砥粒によりサンドブラスト研磨を行ない、表面を粗化した。（工程Ｐ６０）。
【００４８】
以上の処理により、アルミナを主成分とする複合材からなるペリクル枠１０を得た。このペリクル枠は、図６では、サンプル番号５として示した。このペリクル枠１０のヤング率とビッカース硬度とを計測したところ、ヤング率３８０ＧＰａ、ビッカース硬度１４００であった。また、外観は、白色を呈した。
【００４９】
以上の実施形態１ないし３により、略長方形の枠形状に形成されたペリクル枠で、ヤング率１５０ＧＰａかつビッカース硬度８００以上の焼結体からなり、しかもコーナー部の幅が、枠を形成する直線部の幅より広いペリクル枠を容易に製造できる。
【００５０】
［ペリクル枠のコーナー部の加工］
次に、ペリクル枠のコーナー部の加工の詳細について説明する。図５に示したペリクル枠の平面形状では、各コーナー部は、外周が直線により面取りされており、内周が半径ｒ１のアール面取りされていた。このコーナー部は、種々の形状に加工できるので、以下、図を参照しつつ、コーナー部の加工例について説明する。
【００５１】
加工例１：
コーナー部の加工例１を、図７の外形加工処理工程図を用いて詳しく説明する。図７に示した工程図は、図３における外形加工処理（工程Ｐ４０）の一部を示すものである。本実施形態におけるペリクル枠の外形加工処理（工程Ｐ４０）では、図５に示したペリクル枠を得るために、外周面および内周面を加工する。この加工には、ペリクル枠の直線状４辺の加工と４つのコーナー部５１〜５４の加工とが含まれる。以下では、コーナー部５１〜５４の加工のみを取り上げて説明するが、４辺とコーナー部とは、連続して加工しても良いし、別々に加工しても良い。
【００５２】
コーナー部の外形加工工程では、ペリクル枠のコーナー部の外周をまず加工し（ステップＳ４１）、次に内周を加工する（ステップＳ４３）。但し、加工の順序は、内周加工を先に行ない、後で外周加工を行なうようにしても良い。加工用の工作機械（本実施形態ではマシニングセンター）による加工手順として可能なものであれば、内周・外周加工の先後は問わない。例えば枠体のある部分の外周加工と他の部分の内周加工とを同時に行なうことができる工作機械であれば、外周・内周を同時に加工しても差し支えない。
【００５３】
工程Ｓ４１の外周加工工程では、図８に示したように、４つのコーナー部５１〜５４を４５度面取り加工する。面取りの長さをＣとする。また工程Ｓ４３の内周加工工程では、半径ｒ１のダイヤモンドビット７１を用いて加工するので、内周は半径ｒ１のアール面取りとなる。図８では、ダイヤモンドビット７１による加工代は省略している。
【００５４】
このとき、コーナー部の幅Ｌ２は、次式（１）により求められる。
Ｌ２＝√２・Ｌ１−√２Ｃ／２＋ｒ１（√２−１）      …（１）
なお、√２は、２の平方根を示す。
このコーナー部の幅Ｌ２が、枠体の幅Ｌ１以上であり、コーナー部５１〜５４のうちの少なくとも一箇所が、枠体の幅Ｌ１より大きくされている。このため、コーナー部５１〜５４のうちの少なくとも一箇所については、以下の不等式（２）が満たされるように、面取りＣの長さおよびダイヤモンドビット７１の半径がｒ１選択されている。
Ｌ２＞Ｌ１    従って、
（２−√２）（Ｌ１＋ｒ１）＞Ｃ        …（２）
本実施形態では、Ｌ１＝２ｍｍであり、ダイヤモンドビット７１として半径ｒ１＝２ｍｍのものを選択した。このとき、４５度面取りの長さＣは、
Ｃ＜２．３５
とすれば良い。以下、ダイヤモンドビット７１の半径と、Ｌ２＞Ｌ１となる面取り長さＣの上限値との関係の一例を示す。
ｒ１（ｍｍ）  Ｃ（ｍｍ）
２          ２．３５
４          ３．５２
６          ４．６９
８          ５．８６
１０          ７．０３
１２          ８．２１
【００５５】
本実施形態では、外周の４５度面取り加工の長さＣは、２ｍｍとした。この結果、コーナー部の幅Ｌ２の理論値は、３・√２−２となり、実測値としては上述したように、２．２ｍｍであった。コーナー部５１〜５４の外周が４５度面取り、内周がアール面取りの場合、コーナー部の幅Ｌ２は、コーナー部において、直線部との接続箇所から見ていくと、コーナー部の仮想的な頂点に向けて徐々に増加するものの、外周の４５度面取りとの位置関係で減少に転じる。従って、加工例１では、コーナー部の幅Ｌ２は、４５度面取りの中心を通る法線方向の幅として規定した。
【００５６】
加工例１によるペリクル枠は、コーナー部５１〜５４の外周が４５度面取りされ、内周が半径ｒ１のアール面取りされ、コーナー部５１〜５４の幅Ｌ２は、枠体の直線部３１〜３４の幅Ｌ１より大きい形状に仕上がった。また、外周および内周の加工は容易であった。
【００５７】
加工例２：
次に、外周もアール面取りした場合の加工例について説明する。図９は、外周を半径Ｒ１でアール面取りし、内周を半径ｒ１のダイヤモンドビット７１によりアール面取りした例を示している。外周を加工するダイヤモンドビットの半径は、アール面取りの半径Ｒ１の大きさに合わせて適宜選択すれば良い。
【００５８】
このとき、コーナー部の幅Ｌ２が、枠体の幅Ｌ１より大きくなる、即ち、Ｌ２＞Ｌ１を満たすためには、以下の不等式（３）が満たされるように、外周面のアール面取りの半径Ｒ１を定めれば良い。
Ｒ１＜Ｌ２＋ｒ１        …（３）
上記不等式（３）が満たされるアール面取りの半径Ｒ１が選択されていれば、外周面のアール面取りの中心は内周面のアール面取りの中心よりも、距離Ｄだけペリクル枠側に存在することになるので、コーナー部の幅Ｌ２は、枠体の幅Ｌ１より大きくなる。加工例２では、Ｌ２＝２ｍｍ、ｒ１＝２ｍｍ、Ｒ１＝２．８ｍｍとした。このとき、コーナー部の幅の理論値は、０．８＋√２となり、実測値としては上述したように、２．２ｍｍであった。
【００５９】
加工例２によるペリクル枠は、コーナー部５１〜５４の外周が半径Ｒ１のアール面取りされ、内周が半径ｒ１のアール面取りされ、コーナー部５１〜５４の幅Ｌ２は、枠体の直線部３１〜３４の幅Ｌ１より大きい形状に仕上がった。コーナー部５１〜５４の外周が半径Ｒ１のアール面取り、内周が半径ｒ１のアール面取りの場合、コーナー部の幅Ｌ２は、コーナー部において、直線部との接続箇所から見ていくと、コーナー部の仮想的な頂点に向けて徐々に増加し、仮想的な頂点を通る法線方向において最大となる。従って、加工例２では、コーナー部の幅Ｌ２は、アール面取りの中心を通る法線方向の幅として規定した。加工例２により加工したコーナー部の形状は、コーナー部の幅Ｌ２の変化が滑らかで、変曲点を有しない。このため、応力の集中を生じる虞が小さい。
【００６０】
加工例３：
次に、コーナー部の加工例３について説明する。図１０は加工例３を示す外形加工固定図である。加工例３では、まず第１の加工工具を用いて内周加工工程１（ステップＳ４５）を行ない、続けて加工工具を第２の加工工具に代えて内周加工工程２（ステップＳ４６）を行なう。最後に外周加工工程（ステップＳ４７）を行なう。なお、内周、外周の加工の順序は問わないのは、加工例１と同様である。
【００６１】
図１１は、加工例３における内周加工工程１、２の概要を示す説明図である。加工例３では、まず大径のダイヤモンドビット８２により、内周を加工した後、これより小径のダイヤモンドビット８１により更に内周を加工する。ダイヤモンドビット８２の半径ｒ２は、ダイヤモンドビット８１の半径ｒ１より大きい。また、外周加工工程（ステップＳ４７）では、コーナー部の外側を、４５度面取りにより、距離Ｃだけ面取り加工している。
【００６２】
この場合のコーナー部の幅Ｌ２が枠体の幅Ｌ１より大きくなる条件は、加工性１で記載したものと同様である。但し、二つのダイヤモンドビット８１，８２の研削代ΔＬに対応して、コーナー部の幅Ｌ２は、√２・ΔＬだけ長くなる。従って、枠体の幅Ｌ１との関係で言えば、
Ｌ２＞Ｌ１  かつ  Ｌ１＋ΔＬ＝Ｌ３  従って、
（２−√２）（Ｌ１＋ｒ１）＋２・ΔＬ＞Ｃ        …（４）
という関係が成り立つことになる。研削代ΔＬが０．４ｍｍであれば、４５度面取りの長さＣの上限値は、ダイヤモンドビット８１の半径ｒ１に対して、
ｒ１（ｍｍ）  Ｃ（ｍｍ）
２          ３．１５
４          ４．３２
６          ５．４９
８          ６．６６
１０          ７．８３
１２          ９．０１
となる。
【００６３】
加工例３によるペリクル枠は、コーナー部５１〜５４の外周が４５度面取りされ、内周が半径ｒ１のアール面取りされ、コーナー部５１〜５４の幅Ｌ２は、枠体の直線部３１〜３４の幅Ｌ１より大きい形状に仕上がった。なお、加工例３におけるコーナー部の幅Ｌ２の定義は、加工例１と同様である。
【００６４】
加工例３の場合、まず大径のダイヤモンドビット８２で加工を行ない、それから小径のダイヤモンドビット８１を用いて加工するので、最終的な内周のアール面取りの半径を小さくしながら、トータルの加工時間を短縮できる。
【００６５】
二つのダイヤモンドビット８１，８２の半径ｒ１，ｒ２は、種々の組合せが可能であるが、上記実施形態１ないし３のペリクル枠については、切削加工に要する時間やアール面取りの半径などからして、ｒ１＝５ｍｍ、ｒ２＝１２ｍｍ、削り代ΔＬが０．２〜０．４ｍｍ程度が最も効率よく加工できた。４５度面取りの長さＣ＝２ｍｍ、削り代ΔＬ＝０．４としたときのコーナー部の幅Ｌ２は、約４ｍｍであった。もとより、両者の組合せは、ペリクル枠の材料に依存する加工容易性や、加工に用いるマシニングセンターなどの加工装置の加工能力などより、最適な組合せは異なるので、これらの諸パラメータを調整して、仕上がりの状態や加工時間が最適になるように選択すれば良い。
【００６６】
［ペリクル枠の実施形態］
上述した製造方法および外形加工により、ペリクル枠を製造した。製造したペリクル枠にサンプル番号１ないし５を付し、その特性を、図６にまとめた。図示するように、サンプル番号１は、ジュラルミン（ＪＩＳ  Ａ７０７５）を黒色アルマイト処理したものであり、従来品（比較例）である。そのヤング率は７２ＧＰａ、ビッカース硬度は、１７０程度であった。
【００６７】
これらのサンプル番号のペリクル枠を、半導体製造の露光装置に装着し、評価を行なった。評価の内容は、
［１］所定の累積光量の露光による劣化が認められないこと、
［２］ペリクル膜やフォトマスクの貼付により枠体がゆがまないこと、
［３］取扱中の外力により、ペリクル枠か折損しないこと、
の３つとした。
【００６８】
上記サンプルのうち、サンプル番号２〜５のものは、全ての評価項目を満たしたが、サンプル番号１は、耐光性に乏しく低剛性であることから、累積光量による劣化やペリクル膜の貼付による歪みなどが発生した。
【００６９】
図６に示した検査結果の評価から、ペリクル枠１０を、ヤング率１５０ＧＰａかつビッカース硬度８００以上の焼結体から構成し、かつコーナー部５１〜５４のうちの少なくとも一つの幅Ｌ２を、直線部３１〜３４の幅Ｌ１より広くすれば、十分な耐久性が得られることが分かった。
【００７０】
また、本実施形態のペリクル枠は、いずれもコーナー部が面取りされており、エッジにより他の部品を傷つけたりする可能性が抑制されている。特に加工例２により加工されたペリクル枠は、コーナー部５１〜５４の外周に角部が存在しないため望ましい。
【００７１】
また、上記の実施形態のペリクル枠１０のうち、窒化ケイ素セラミックのサンプル番号２、ジルコニアを用いたサンプル番号３、複合セラミックのサンプル番号４では、ペリクル枠１０の色が、それぞれ灰色、灰色、黒褐色となっている。このため、このペリクル枠１０を露光装置における露光に用いると、枠体からの反射光が抑制され、反射光が被露光物（半導体等）に回り込むことがない。このため、露光時の不良を低減できる。また、枠体に、塵埃や微粉体などの粉塵が付着した場合、これを目視検査で容易に発見することができた。枠体に付いた粉塵は、露光時にマスクに付着することがあり、装着前にこうした粉塵を検査で発見しやすいことは、ペリクル枠として望ましい。
【００７２】
図６に示したサンプル番号２ないし５のペリクル枠は、何れも上面および下面の平坦度を１０μｍ以下、実際には５μｍ以下としている。ペリクル枠１０は、高いヤング率および硬度（ビッカース硬度）を備えるから、ペリクル膜の張設による歪みはほとんど生じない。従って、ペリクルをフォトマスクに貼りつけてもフォトマスクに歪がほとんど生じることはなく、半導体パターンの露光時の光学的特性が、ペリクルの貼付によって低下することがほとんどない。
【００７３】
［変形例］
・変形例１：
上記各実施形態では、ペリクル枠の厚みは３ｍｍ程度、幅を２ｍｍ程度としたが、露光装置側の要求に応じた寸法とすればよい。本発明のペリクル枠は、高いヤング率と硬度（ビッカース）を備えるので、その厚みや枠体の幅を、更に小さくすることも可能である。もとより、枠体の厚みや幅は、実施形態の寸法より大きくしても良い。
【００７４】
・変形例２：
上記実施形態では、ペリクル枠の固さはビッカース硬度で規定したが、ロックウェル硬度などに換算して規定しても良い。
【００７５】
・変形例３：
焼結体としては、通常のセラミックの他に、超硬合金、サーメット、およびそれらの複合材のうちのいずれか一つ、もしくはこれらの材料の組み合わせやその複合材も用いられ得る。また、セラミックとしては、アルミナ、ジルコニア、窒化ケイ素、サイアロンおよびそれらの複合材のうちのいずれか一つを用いることも差し支えない。
【００７６】
・変形例４：
上述した実施形態では、ペリクル枠の外形の加工は、ダイヤモンドビットを用いた研削としたが、他の加工方法を用いても良い。例えば、ミーリング加工、レーザー加工などを用いても良い。
【００７７】
・変形例５：
上述した実施形態では、４つのコーナー部５１〜５４の幅Ｌ２を直線部の幅Ｌ１より大きくしたが、コーナー部の幅Ｌ２は、直線部の幅Ｌ１以上であればよく、かつ少なくとも一つのコーナー部の幅Ｌ２が直線部の幅Ｌ１より大きければ良い。従って、矩形のペリクル枠であれば、１つ、２つ、あるいは３つのコーナー部の幅Ｌ２が、直線部の幅Ｌ１より大きい実施形態を取ることも差し支えない。
【００７８】
・変形例６：
上述した実施形態では、直線部の幅Ｌ１は、４辺いずれも等しいものとしたが、上下の直線部３１，３２と左右の直線部３３，３４とで異なるものとしても良い。あるいは全ての辺の幅が異なるものとしても良い。こうした場合、コーナー部の幅Ｌ２は、コーナー部に接続する二つの直線部のいずれに対しても、それ以上の幅を有するものとし、少なくとも一つのコーナー部において、接続する二つの直線部の幅より大きいものとすれば良い。
【００７９】
・変形例７：
コーナー部の外周を直線状に面取りする場合、４５度面取りに限り必要はなく、３０度面取りなど、異なる角度で面取りしても差し支えない。また、二つ以上の直線で面取りしても良い。直線と曲線を組み合わせた形状としても良い。またアール面取りする場合、円弧形状以外の形状、例えば楕円や放物線、自由曲線などにより面取りしても良い。円弧により面取りする場合、円弧の接線と直線部が一致する必要がなければ、外周をアール面取りする円弧の中心は、内周のアール面取りの円弧の中心に対して、コーナー部の側に限定されるものではなく、内周のアール面取りの円弧の中心より、ペリクル枠の中心側に配置することも可能である。
【００８０】
本発明は、上述の実施形態や実施例、変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００８１】
１０…ペリクル枠
１２，１４…窪み
２０…貫通孔
３０…ペリクル膜
４０…ペリクル
【図１】
0006509603.tif 000002
【図２】
0006509603.tif 000003
【図３】
0006509603.tif 000004
【図４】
0006509603.tif 000005
【図５】
0006509603.tif 000006
【図６】
0006509603.tif 000007
【図７】
0006509603.tif 000008
【図８】
0006509603.tif 000009
【図９】
0006509603.tif 000010
【図１０】
0006509603.tif 000011
【図１１】
0006509603.tif 000012